(57)【特許請求の範囲】
【請求項１】
メタロセン系触媒を使用して重合したポリエチレン系樹脂を基材とする発泡倍率５〜２０倍の架橋発泡体層の上に、発泡倍率１０〜２０倍の架橋ポリエチレン発泡体層を積層して、金型と発泡体との間にメリヤス生地のジャージを挟んで、熱圧成形し、架橋ポリエチレン発泡体層の少なくとも上面に樹脂層が形成され、該樹脂層の表面に布目模様が形成されたマウスパッド。
【請求項２】
メタロセン系触媒を使用して重合したポリエチレン系樹脂を基材とする発泡倍率５〜２０倍の架橋発泡体層の上に、発泡倍率１０〜２０倍の架橋ポリエチレン発泡体層を積層して、金型と発泡体との間にメリヤス生地のジャージを挟んで圧縮収納し、加圧下に加熱して熱圧成形して、架橋ポリエチレン発泡体層の少なくとも上面に樹脂層を形成し、該樹脂層の表面に布目模様を形成することを特徴とするマウスパッドの製造方法。
【発明の詳細な説明】
【０００１】
【発明の属する技術分野】
本発明は、コンピューターの入力装置であるマウスでコンピューター本体にデータや命令を入力する際に使用するマウスパッドに関する。
【０００２】
【従来の技術】
従来、マウスパッドとしては、樹脂シートで形成されたマット（実開平５−１７７３３号公報参照）、ネオプレンフォームで形成されたマット（特開平２−８１１１９号公報参照）が提案されている。しかし、前記樹脂シートで形成されたマットは、クッション性がなく、作業性が悪いし、ネオプレンフォームで形成されたマットは、マウスのボールがネオプレンフォームに嵌り込んで動かなくなることが欠点であった。
最近、柔軟なプラスチックフォーム層の上に、マウスのボールが前記プラスチックフォーム層に嵌り込んで動かなくなることを防止すると共にマウスのボールがプラスチックフォーム層に適度に食い込んでスムーズに回転させることができる表面シートを接着したマウスマット（実用新案登録公報第２５３３００２号参照）が提案されている。
【０００３】
【発明が解決しようとする課題】
しかしながら、上記従来のマウスパッドは、表面シートに印刷を施し、塩化ビニルを補強用に接着している為、焼却時にダイオキシンが発生し、地球環境の問題があった。
従って、本発明の目的は、前記従来技術の欠点を解消し、焼却時のダイオキシンの発生がなく、マウスのボールの滑りが良く、且つ、マットの表面に嵌り込むことなく長時間快適にマウスの操作が出来るマウスパッドを提供することにある。
【０００４】
【課題を解決するための手段】
本発明のマウスパッドは、前記目的を達成するため、
メタロセン系触媒を使用して重合したポリエチレン系樹脂を基材とする架橋発泡体層の上に、架橋ポリエチレン発泡体層を積層して熱圧成形し、架橋ポリエチレン発泡体層の少なくとも上面に樹脂層が形成され、該樹脂層の表面に布目模様が形成されたものである。
本発明のマウスパッドの製造方法は、メタロセン系触媒を使用して重合したポリエチレン系樹脂を基剤とする架橋発泡体層の上に、架橋ポリエチレン発泡体層を積層して、金型と発泡体との間に布を挟んで圧縮収納し、加圧下に加熱して熱圧成形して、架橋ポリエチレン発泡体層の少なくとも上面に樹脂層を形成し、該樹脂層の表面に布目模様を形成することを特徴とするものである。
【０００５】
【発明の実施の形態】
本発明のマウスパッドの下面は滑りにくい発泡体が好ましく、メタロセン触媒を使用して重合したポリエチレン系樹脂にアゾジカルボンアミド等の有機発泡剤、発泡助剤及び架橋剤を添加、混練し、プレス中の金型に充填し、加圧下に加熱後除圧する所謂加圧一段発泡法等の従来公知の方法で発泡倍率５〜２０倍に発泡させたものが、ノンスリップ性及びクッション性に優れる為好ましい。
マウスパッドの上面は、マウスのボールが適度に食い込んでスムーズに回転することができる素材からなる表面シートを形成することが好ましく、例えば、低密度ポリエチレンにジニトロソペンタメチレンテトラミン等の有機発泡剤、発泡助剤及び架橋剤を添加、混練し、プレス中の金型に充填し、加圧下に加熱後除圧する所謂加圧一段発泡等の従来公知の方法で発泡倍率１０〜２０倍に発泡させたものが、物理的強度及びマウスのボールの滑りの面で好ましい。
本発明においては、前記２種類の発泡体層を積層して、一面の金型又は一対の金型の下金型に仕込み、金型を密閉して圧縮状態を維持しながら、金型が油圧プレスの熱盤に固定されている場合は、熱盤中の熱媒の流路に加熱蒸気を流し、好ましくは、９０〜２００℃で１分〜４０分間加熱した後、冷却し、成形品を金型から取り出す。  上記熱圧成形において、メリヤス生地のジャージ等の布を金型と発泡体の間に挟んで仕込む。これにより、成形時の空気溜りを除去出来るし、マウスマットの表面に布目模様が形成され、マウスのロールの滑りが良くなる。
【０００６】
【実施例】
以下、本発明のマウスパッドについて図面に基づいてその好適な態様を具体的に説明する。
図１は、本発明のマウスパッドを示す斜視図、図２は、本発明のマウスパッドの使用状態を示す説明図で、図３は、本発明のマウスパッドを熱圧成形するプレスの金型に材料を仕込む時の断面図である。
図１中、１はメタロセン系触媒を使用して重合したポリエチレン系樹脂を基材とする架橋発泡体で、発泡倍率１５倍で、ノンスリップ性が高い。２は、架橋ポリエチレン発泡体を本発明に記載の方法で熱圧成形したもので、表面が脱泡されて樹脂層が形成されているか、または、架橋ポリエチレン発泡体層全体が脱泡されて樹脂層が形成されている。二つの発泡体層は、熱圧成形により熱融着されており、接着剤は使用していない。架橋ポリエチレン発泡体層２上には布目模様が形成されている。
図２中、３はマウスで、マウスパッドの表面層の架橋発泡体２の上にマウス３を起き、マウスのボールを回転させながらコンピューター本体にデータや命令を与える。
図３中、４はメリヤス生地のジャージ、５は上金型、６は下金型、７はプレス熱盤であり、このような金型を密閉して加圧下に加熱する。
実施例１
図３に示す様に、メタロセン系触媒を使用して重合したポリエチレン系樹脂を基材とする架橋発泡体１（発泡倍率１５倍、サイズ：１０ｘ５００ｘ５００ｍｍ）と架橋ポリエチレン発泡体２（商品名：サンペルカＬ−１４００、発泡倍率１４倍、基材：低密度ポリエチレン、サイズ：２ｘ５００ｘ５００ｍｍ）を積層して、発泡体１及び２と金型５及び６の間にメリヤス生地のジャージ４を挟んで仕込み、金型５及び６を密閉し、プレスの熱盤７中の熱媒の流路に１５０℃の加熱蒸気を流して加圧下に１０分間加熱して熱圧成形し、マウスパッドを成形した。
成形されたマウスパッドは、架橋ポリエチレン発泡体層が熱圧成形で脱泡され、表面に布目模様を有する外観美麗な架橋樹脂になり、マウスのボールの滑りが良く、下面はノンスリップ性が高かった。
実施例２
実施例１において、架橋ポリエチレン発泡体の厚みを５ｍｍに変えた以外は、実施例１と同じ材料、同じ装置及び同じ条件で成形し、マウスパッドを成形した。
成形されたマウスパッドの架橋ポリエチレン発泡体層は、上面が脱泡して架橋樹脂層が形成されたが、下部は気泡が残っており、表面に布目模様を有する外観美麗な架橋樹脂になり、マウスのボールの滑りが良く、下面はノンスリップ性が高かった。
【０００７】
【発明の効果】
上述の様に、本発明のマウスパッド及びその製造方法によれば、表面に布目模様が形成されている為、マウスのロールの滑りが良く、かつ、マウスのボールが表面層に適度に食い込んでスムーズに回転させることができる。下面は、メタロセン系触媒を使用して重合したポリエチレン系樹脂を使用している為、ノンスリップ性が高く、マウス操作時にマウスパッドが移動しない。本発明のマウスパッドは、塩素原子を含んだ材料を使用していない為、焼却処理をしても、ダイオキシンが発生しない。熱圧成形により二種類の発泡体を熱融着している為、接着剤が不要である。
本発明のマウスパッドは、このような特性を有し、長時間に渡るマウスの操作において、極めて有用である。
【図面の簡単な説明】
【図１】本発明のマウスパッドを示す斜視図である。
【図２】本発明のマウスパッド使用状態を示す説明図である。
【図３】本発明のマウスパッドの製造方法を示す説明図である。
【符号の説明】
１    メタロセン系触媒を使用して重合したポリエチレン系樹脂を基材とする架橋発泡体
２    架橋ポリエチレン発泡体
３    マウス
４    メリヤス生地のジャージ
５    上金型
６    下金型
７    プレスの熱盤
【図１】
0004137248.tif 000002
【図２】
0004137248.tif 000003
【図３】
0004137248.tif 000004